(57)【特許請求の範囲】
【請求項１】
下記一般式（１）で表される繰返し構造を有するトリアリールアミンポリマーまたはコポリマーを含み、正孔輸送材料、正孔注入材料、又は発光ホスト材料である有機電界発光素子用材料。
【化１】
0006520881.tif 000078
（式中、
Ａｒ１は、各々独立して、連結若しくは縮環していてもよい炭素数６〜２０の二価の芳香族炭化水素基又は連結若しくは縮環していてもよい炭素数４〜３６の二価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。ただし、Ａｒ１は、無置換のビフェニレン基以外の基である。
Ａｒ２は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）、炭素数１〜１８のアルキル基、炭素数１〜１８のアルコキシ基、又は水素原子を表す。ただし、式（１）で表される１つの繰返し構造中、２つのＡｒ２は同一の基であり、かつ、同一の置換位置である。
ａは１を表す。
Ｍｅはメチル基を表す。）
【請求項２】
末端が、各々独立して、下記一般式（２）で表される芳香族基であることを特徴とする、請求項１に記載の有機電界発光素子用材料。
【化２】
0006520881.tif 000079
（式中、Ａｒ３は、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。）
【請求項３】
前記トリアリールアミンポリマーまたはコポリマーが、下記一般式（３）で表されることを特徴とする、請求項１又は請求項２記載の有機電界発光素子用材料。
【化３】
0006520881.tif 000080
（式中、
Ａｒ１は、各々独立して、連結若しくは縮環していてもよい炭素数６〜２０の二価の芳香族炭化水素基又は連結若しくは縮環していてもよい炭素数４〜３６の二価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。ただし、Ａｒ１は、無置換のビフェニレン基以外の基である。
Ａｒ２は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）、炭素数１〜１８のアルキル基、炭素数１〜１８のアルコキシ基、又は水素原子を表す。ただし、１つの繰返し構造中、２つのＡｒ２は同一の基であり、かつ、同一の置換位置である。
Ａｒ３は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。
ａは１を表す。
Ｍｅはメチル基を表す。）
【請求項４】
Ａｒ３が、各々独立して、フェニル基、ナフチル基、ビフェニル基、ターフェニル基、トリフェニニル基、フルオレニル基、フェナントレニル基、カルバゾリル基、ビスカルバゾリル基、ジベンゾチエニル基、又はジベンゾフラニル基（これらの基は、各々独立して、炭素数１〜１８のアルキル基、及び炭素数１〜１８のアルコキシ基からなる群より選ばれる１種以上の置換基を有していてもよい）であることを特徴とする請求項２又は３に記載の有機電界発光素子用材料。
【請求項５】
Ａｒ１が、
下記（Ａ１）〜（Ａ２），（Ａ４）〜（Ａ１４）（ｃは０又は１を表す。これらの基は、各々独立して、炭素数１〜１８のアルキル基、及び炭素数１〜１８のアルコキシ基からなる群より選ばれる１種以上の置換基を有していてもよい）のいずれかである、または、
炭素数１〜１８のアルキル基、及び炭素数１〜１８のアルコキシ基からなる群より選ばれる１種以上の置換基を有する下記（Ａ３）であることを特徴とする請求項１乃至請求項４のいずれか一項に記載の有機電界発光素子用材料。
【化４】
0006520881.tif 000081
【請求項６】
Ａｒ１が、下記（Ａ１）〜（Ａ２），（Ａ４）〜（Ａ１１）（これらの基は、各々独立して、炭素数１〜１８のアルキル基、及び炭素数１〜１８のアルコキシ基からなる群より選ばれる１種以上の置換基を有していてもよい）のいずれかであることを特徴とする請求項１乃至請求項４のいずれか一項に記載の有機電界発光素子用材料。
【化５】
0006520881.tif 000082
【請求項７】
Ａｒ２が、各々独立して、フェニル基、ナフチル基、ビフェニル基、フルオレニル基、フェナントレニル基、カルバゾリル基、ジベンゾチエニル基、ジベンゾフリル基（これらの基は、各々独立して、炭素数１〜１８のアルキル基、及び炭素数１〜１８のアルコキシ基からなる群より選ばれる１種以上の置換基を有していてもよい）、メチル基、エチル基、ブチル基、メトキシ基、エトキシ基、ブトキシ基、又は水素原子であることを特徴とする請求項１乃至請求項６のいずれか一項に記載の有機電界発光素子用材料。
【請求項８】
下記一般式（１）で表される繰返し構造を有するトリアリールアミンポリマーまたはコポリマーを含み、正孔輸送材料、正孔注入材料、又は発光ホスト材料である有機電界発光素子用材料。
【化６】
0006520881.tif 000083
（式中、
Ａｒ１は、各々独立して、連結若しくは縮環していてもよい炭素数１３〜２０の二価の芳香族炭化水素基又は連結若しくは縮環していてもよい炭素数４〜３６の二価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。
Ａｒ２は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）、炭素数１〜１８のアルキル基、炭素数１〜１８のアルコキシ基、又は水素原子を表す。
ａは１を表す。
Ｍｅはメチル基を表す。）
【請求項９】
下記一般式（１）で表される繰返し構造を有するトリアリールアミンポリマーまたはコポリマーを含み、正孔輸送材料、正孔注入材料、又は発光ホスト材料である有機電界発光素子用材料。
【化７】
0006520881.tif 000084
（式中、
Ａｒ１は、各々独立して、フェナントレンジイル基、トリフェニレンジイル基、又は連結若しくは縮環していてもよい炭素数４〜３６の二価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。
Ａｒ２は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）、炭素数１〜１８のアルキル基、炭素数１〜１８のアルコキシ基、又は水素原子を表す。
ａは１を表す。
Ｍｅはメチル基を表す。）
【請求項１０】
前記一般式（１）で表される繰返し構造を有するトリアリールアミンコポリマーを含むことを特徴とする請求項１乃至請求項９のいずれか一項に記載の有機電界発光素子用材料。
【請求項１１】
請求項１乃至請求項１０のいずれか一項に記載の有機電界発光素子用材料を含むことを特徴とする有機電界発光素子。
【発明の詳細な説明】
【技術分野】
【０００１】
本発明は、アリールアミンポリマー、その製造方法及びその用途に関する。
【背景技術】
【０００２】
有機ＥＬ（エレクトロルミネッセンス）素子は通常複数からなる有機薄膜を１対の電極で挟んだ構造をしており、近年、携帯のディスプレイ及び照明器具等様々な用途での利用が始まっている。当該有機薄膜層に用いる材料としては低分子系の化合物が現在の主流であるが、当該低分子系化合物の有機薄膜層形成には真空蒸着が一般的に行われているため、製造コストが高いという課題があった。そのため、製造コストの安価な塗布製膜可能な高分子系の材料の開発が求められている。
【０００３】
高分子塗布系材料としては、例えば、ポリ（ｐ−フェニレンビニレン）やポリアルキルチオフェン（例えば、特許文献１参照）、ポリフルオレン系の導電性π共役ポリマーが知られている。
【０００４】
また、正孔注入（輸送）材料として、ＰＥＤＯＴ−ＰＳＳ、アリールアミンポリマー等が提案されている。アリールアミンポリマーとして、側鎖にアリールアミノ基を有する非共役ポリマー（例えば、特許文献２〜６参照）、主鎖にアリールアミン構造を有する共役ポリマーが報告されている（例えば、特許文献７〜８参照）。
【０００５】
有機ＥＬ素子の効率・寿命の面で重要なファクターである正孔移動に関して、非共役アリールアミンポリマーの正孔移動は、分子間のホッピング輸送経由で進むのに対し、共役アリールアミンポリマーでは、分子間のホッピング輸送経由に加えて、正孔が主鎖構造に沿って移動できることから有利である。そのため、共役アリールアミンポリマーは、特に効率の面で好ましい。
【０００６】
さらに、特許文献７〜８によれば、ポリマー末端（例えば、ハロゲン原子、二級アミノ基等）を保護することにより、素子寿命が向上するとの報告がなされている。
【０００７】
一方、近年では、積層性・成膜性を改善するため、熱架橋性基を有し、積層性に優れるアリールアミンポリマーが、報告されている（例えば、特許文献９〜１０）。これらのポリマーは基板上に成膜後、熱重合することにより、薄膜を不溶化させることができるものの、膜中に未反応架橋基が存在する場合があり、発光デバイスの効率低下や短寿命化等の性能低下を引き起こすことが問題となっている（例えば、特許文献１１）。
【先行技術文献】
【特許文献】
【０００８】
【特許文献１】特開平３−２７３０８７号公報
【特許文献２】特開平８−５４８３３号公報
【特許文献３】特開平８−２５９９３５号公報
【特許文献４】特開平１１−３５６８７号公報
【特許文献５】特開平１１−２９２８２９号公報
【特許文献６】特開平１３−９８０２３号公報
【特許文献７】特開２００４−２９２７８２号公報
【特許文献８】特表２００１−５２７１０２号公報
【特許文献９】特開２０１１−５２２２９号公報
【特許文献１０】特許２０１１−１４９０１３号公報
【特許文献１１】特許２０１１−２０４７３９号公報
【発明の概要】
【発明が解決しようとする課題】
【０００９】
本発明は上記背景技術に鑑みてなされたものである。その目的は、ポリマー末端を保護した共役アリールアミンポリマーであっても、現状では、低分子系材料からなる有機ＥＬ素子の性能を超えるまでには至っていないため、さらなる高特性を有する高分子材料を提供することである。
【００１０】
本発明は、上記の課題に鑑みてなされたものであり、従来材料以上に耐久性および発光効率に優れた新規アリールアミンポリマーに関するものである。
【課題を解決するための手段】
【００１１】
本発明者らは、上記の課題を解決するために鋭意検討した結果、アリールアミンポリマーであってその主鎖上の窒素原子にメタトリル系置換基を有するもの、すなわち、下記一般式（１）で表される構造が少なくとも２つ以上繰返し連結したアリールアミンポリマーが、耐久性および発光効率に優れることを見出だし、本発明を完成させるに至った。
【００１２】
すなわち、本発明は、下記一般式（１）で表される構造が少なくとも２つ以上繰返し連結したアリールアミンポリマー（以下、適宜「アリールアミンポリマー（１）」と称する）、その製造方法及び用途、並びにアリールアミンポリマー（１）を用いた有機ＥＬ素子に関する。
【００１３】
【化１】
0006520881.tif 000002
【００１４】
（式中、
Ａｒ１は、各々独立して、連結若しくは縮環していてもよい炭素数６〜２０の二価の芳香族炭化水素基又は連結若しくは縮環していてもよい炭素数４〜３６の二価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。
Ａｒ２は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）、炭素数１〜１８のアルキル基、炭素数１〜１８のアルコキシ基、又は水素原子を表す。
ａは０又は１を表す。
Ｍｅはメチル基を表す。）
【発明の効果】
【００１５】
本発明のアリールアミンポリマー（１）は、従来公知の高分子系化合物に比べて、励起三重項準位が同等以上である上、励起状態での安定性も高い。このため、本発明のアリールアミンポリマー（１）を用いた有機ＥＬ素子は発光効率、寿命に優れることが期待される。したがって、本発明のアリールアミンポリマーは、輝度が高く、長寿命の燐光発光性又は蛍光発光性の有機ＥＬ素子を提供できる。
【００１６】
更に、本発明のアリールアミンポリマーの高分子量であるという特徴も、耐久性が高いことに寄与する。従って、長寿命の有機ＥＬ素子を提供できる。
【００１７】
また、本発明のアリールアミンポリマーは特定の溶媒への選択的溶解性に優れる為、良溶媒を用いた塗布プロセスに適する。また、貧溶媒を用いて発光層を塗布プロセスで上塗りしてもアリールアミンポリマー層を侵食しない。したがって、本発明のアリールアミンポリマーは、有機ＥＬ素子の連続塗布成膜プロセスに必要な材料を提供できる。
【００１８】
さらに、本発明のアリールアミンポリマーはハロゲン系溶媒のみならず、トルエンやキシレンなどの非ハロゲン系溶媒への溶解性も高い。ハロゲン系溶媒は毒性や環境負荷の観点から、大量に使用することは望ましくなく、製造プロセスにおいても本発明のアリールアミンポリマーは優れている。
【発明を実施するための形態】
【００１９】
以下に本発明を詳細に説明する。
【００２０】
本発明のアリールアミンポリマー（１）は、それぞれ上記一般式（１）で表される構造が少なくとも２つ以上繰返し連結したものである。
【００２１】
本発明のアリールアミンポリマー（１）において、Ａｒ１は、各々独立して、連結若しくは縮環していてもよい炭素数６〜２０の二価の芳香族炭化水素基又は連結若しくは縮環していてもよい炭素数４〜３６の二価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。
【００２２】
なお、Ａｒ１は、上記規定通り、出現ごとにお互いに異なっていてもよいが、生産性や品質管理の点でお互いに同じであることが好ましい。
【００２３】
連結又は縮環していてもよい炭素数６〜２０の二価の芳香族炭化水素基としては、特に限定するものではないが、例えば、ベンゼンジイル基、ビフェニルジイル基、ターフェニルジイル基、トリフェニレンジイル基、フルオレンジイル基、フェナントレンジイル基、ナフタレンジイル基、アントラセンジイル基、又はピレンジイル基等が挙げられる。
【００２４】
連結又は縮環していてもよい炭素数４〜３６の二価のヘテロ芳香族基としては、少なくとも一つのヘテロ芳香環を含有するものであり、特に限定するものではないが、例えば、フランジイル基、ベンゾフランジイル基、ジベンゾフランジイル基、チオフェンジイル基、ベンゾチオフェンジイル基、ジベンゾチオフェンジイル基、ピリジンジイル基、ピリミジンジイル基、ピラジンジイル基、キノリンジイル基、イソキノリンジイル基、カルバゾールジイル基、ビスカルバゾールジイル基、又はベンゼンジイル−カルバゾールジイル−ベンゼンジイル基等が挙げられる。
【００２５】
炭素数１〜１８のアルキル基は、炭素数１〜１８の直鎖、分岐、又は環状のアルキル基と書き換えることができ、それらとしては、特に限定するものではないが、例えば、メチル基、エチル基、ｎ−プロピル基、ｉ−プロピル基、ｎ−ブチル基、ｓｅｃ−ブチル基、ｔｅｒｔ−ブチル基、ｉ−ブチル基、ｎ−ヘキシル基、シクロヘキシル基、シクロヘキサジエニル基、オクチル基、トリフルオロメチル基、ベンジル基、又はフェネチル基等が挙げられる。これらのうち、メチル基、エチル基、又はｎ−ブチル基が好ましい。
【００２６】
炭素数１〜１８のアルコキシ基は、炭素数１〜１８の直鎖、分岐、又は環状のアルコキシ基と書き換えることができ、それらとしては、特に限定するものではないが、例えば、メトキシ基、エトキシ基、ｎ−プロポキシ基、ｉ−プロポキシ基、ｎ−ブトキシ基、ｓｅｃ−ブトキシ基、ｔｅｒｔ−ブトキシ基、ｉ−ブトキシ基、ｎ−ヘキシルオキシ基、シクロヘキシルオキシ基、シクロヘキサジエニルオキシ基、オクチルオキシ基、テトラヒドロフラニルオキシ基、トリフルオロメトキシ基、ベンジルオキシ基、又はフェネチルオキシ基等が挙げられる。これらのうち、メトキシ基、エトキシ基、又はｎ−ブトキシ基が好ましい。
【００２７】
本発明のアリールアミンポリマー（１）において、Ａｒ２は、各々独立して、連結若しくは縮環していてもよい炭素数６〜２０の一価の芳香族炭化水素基又は連結若しくは縮環していてもよい炭素数４〜３６の一価のヘテロ芳香族基（これらの置換基は、各々独立して、炭素数１〜１８のアルキル基、及び炭素数１〜１８のアルコキシ基からなる群より選ばれる１種以上の置換基を有していてもよい）、炭素数１〜１８のアルキル基、炭素数１〜１８のアルコキシ基、水素原子を表す。
【００２８】
Ａｒ１としては、ポリマーの耐久性に優れるという点で、下記（Ａ１）〜（Ａ１４）
【００２９】
【化２】
0006520881.tif 000003
【００３０】
で表されるいずれかの基（ｃは０又は１を表す。これらの基は、各々独立して、炭素数１〜１８のアルキル基、及び炭素数１〜１８のアルコキシ基からなる群より選ばれる１種以上の置換基を有していてもよい）であることが好ましく、上記（Ａ３）〜（Ａ６）、又は（Ａ８）〜（Ａ１４）で表されるいずれかの基（これらの基は、各々独立して、炭素数１〜１８のアルキル基、及び炭素数１〜１８のアルコキシ基からなる群より選ばれる１種以上の置換基を有していてもよい）であることがより好ましく、上記（Ａ３）、（Ａ４）、（Ａ６）、（Ａ８）、（Ａ１０）、又は（Ａ１４）で表される基（これらの基は、各々独立して、メチル基を有していてもよい）であることがより好ましい。
【００３１】
Ａｒ２は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）、炭素数１〜１８のアルキル基、炭素数１〜１８のアルコキシ基、又は水素原子を表す。
【００３２】
炭素数６〜２０の一価の芳香族炭化水素基としては、特に限定するものではないが、例えば、フェニル基、ビフェニリル基、ターフェニル基、ナフタレニル基、フェニルナフチル基、ナフチルフェニル基、アントラセニル基、ピレニル基、フェナントレニル基、ペリレニル基、又はトリフェニレニル基等が挙げられる。
【００３３】
炭素数４〜３６の一価のヘテロ芳香族基としては、少なくとも一つのヘテロ芳香環を含有するものであり、特に限定するものではないが、例えば、フラニル基、ベンゾフラニル基、ジベンゾフラニル基、チエニル基、ベンゾチエニル基、ジベンゾチエニル基、ピリジレニル基、ピリミジニル基、ピラジニル基、キノリニル基、イソキノリニル基、カルバゾリル基、ピリジル−フェニル基、フェニル−ピリジル基、ピリジル−ビフェニリル基、ピリミジル−フェニル基、フェニル−ピリミジル基、フェニル−カルバゾリル基、カルバゾリル−フェニル基、又はフェニル−カルバゾリル−フェニル等が挙げられる。
【００３４】
炭素数１〜１８のアルキル基、炭素数１〜１８のアルコキシ基としては、特に限定するものではないが、Ａｒ１で示した置換基と同じ置換基を例示することができる。
【００３５】
Ａｒ２としては、正孔輸送特性と溶解性に優れる点で、独立して、水素原子、メチル基、ブチル基、フェニル基、ビフェニル基、９，９−ジメチルフルオレニル基、９，９−ジエチルフルオレニル基、９，９−ジブチルフルオレニル基、９，９−ジフェニルフルオレニル基、９−フェニルカルバゾリル基、９−（メチルフェニル）カルバゾリル基、９−（エチルフェニル）カルバゾリル基、９−（ブチルフェニル）カルバゾリル基、又は９−（９，９−ジメチルフルオレニル）カルバゾリル基が好ましい。
【００３６】
なお、Ａｒ１およびＡｒ２において「炭素数１〜１８のアルキル基、炭素数１〜１８のアルコキシ基」については、本願発明の効果を損なわない範囲で、連結若しくは縮環していてもよい炭素数６〜２０の芳香族炭化水素基又は連結若しくは縮環していてもよい炭素数４〜３６のヘテロ芳香族基に複数結合していてもよい。このうち、「炭素数１〜１８のアルキル基、炭素数１〜１８のアルコキシ基」の数としては、０〜３個の範囲が好ましく、置換基の種類は同一であっても異なっていてもよい。
【００３７】
本発明のアリールアミンポリマー（１）において、ａは、０又は１を表す。合成の容易さを勘案するとａは０であることが好ましいが、正孔輸送・注入性を勘案するとａは１であることが好ましい。
【００３８】
本発明のアリールアミンポリマー（１）において、Ｍｅはメチル基を表す。
【００３９】
また、アリールアミンポリマー（１）については、有機ＥＬ素子としての発光特性、及び耐久性の点から、末端が下記一般式（２）で表される置換基であることが好ましい。
【００４０】
【化３】
0006520881.tif 000004
【００４１】
（式中、
Ａｒ３は、連結若しくは縮環していてもよい炭素数６〜２０の一価の芳香族炭化水素基又は連結若しくは縮環していてもよい炭素数４〜３６の一価のヘテロ芳香族基（これらの置換基は、各々独立して、炭素数１〜１８のアルキル基、及び炭素数１〜１８のアルコキシ基からなる群より選ばれる１種以上の置換基を有していてもよい）を表す。）
Ａｒ３で示した連結又は縮環していてもよい炭素数６〜２０の一価の芳香族炭化水素基、連結又は縮環していてもよい炭素数４〜３６の一価のヘテロ芳香族基、炭素数１〜１８のアルキル基、及び炭素数１〜１８のアルコキシ基の各置換基については、それぞれＡｒ１及びＡｒ２で示した置換基と同義であり、それぞれ同じ置換基を例示することができる。
【００４２】
Ａｒ３については、アリールアミンポリマーの製造効率に優れる点で、各々独立して、フェニル基、又はビフェニリル基（これらの基は、各々独立して、炭素数１〜１８のアルキル基、及び炭素数１〜１８のアルコキシ基を有していてもよい）であることが好ましく、各々独立して、ｐ−トリル基、フェニル基、又はビフェニリル基であることがより好ましい。
【００４３】
すなわち、アリールアミンポリマー（１）は、下記一般式（３）で表されるアリールアミンポリマーであることが好ましい。
【００４４】
【化４】
0006520881.tif 000005
【００４５】
（式中、
Ａｒ１は、各々独立して、連結若しくは縮環していてもよい炭素数６〜２０の二価の芳香族炭化水素基又は連結若しくは縮環していてもよい炭素数４〜３６の二価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。
Ａｒ２は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）、炭素数１〜１８のアルキル基、炭素数１〜１８のアルコキシ基、又は水素原子を表す。
Ａｒ３は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。
ａは０又は１を表す。
Ｍｅはメチル基を表す。）
なお、一般式（３）中、Ａｒ１、Ａｒ２、Ａｒ３及びａは、各々独立して、前記一般式（１）と同じ定義を示し、Ａｒ３は、各々独立して、前記一般式（２）と同じ定義を表す。また、一般式（３）におけるＡｒ１、Ａｒ２、Ａｒ３及びａの好ましい範囲については、それぞれ前述と同じである。
【００４６】
本発明のアリールアミンポリマー（１）としては、前述の定義に該当すれば特に限定するものではないが、有機ＥＬ素子の発光効率及び寿命等の物性の点で、下記一般式（Ｂ１）〜（Ｂ６３）のいずれかで表されるものであることが好ましい。
【００４７】
【化５】
0006520881.tif 000006
【００４８】
【化６】
0006520881.tif 000007
【００４９】
【化７】
0006520881.tif 000008
【００５０】
【化８】
0006520881.tif 000009
【００５１】
【化９】
0006520881.tif 000010
【００５２】
【化１０】
0006520881.tif 000011
【００５３】
【化１１】
0006520881.tif 000012
【００５４】
【化１２】
0006520881.tif 000013
【００５５】
【化１３】
0006520881.tif 000014
【００５６】
【化１４】
0006520881.tif 000015
【００５７】
【化１５】
0006520881.tif 000016
【００５８】
【化１６】
0006520881.tif 000017
【００５９】
【化１７】
0006520881.tif 000018
【００６０】
（上記一般式（Ｂ１）〜（Ｂ６３）中、ｎは２以上の整数を表す。）
次に本発明のアリールアミンポリマー（１）の製造方法について説明する。
【００６１】
本発明のアリールアミンポリマー（１）は特に限定するものではないが、下記反応式で示されるように種々の一般式（６）で表されるアリーレンジハライド化合物と一般式（７）で表されるビフェニレンジアミン化合物とをトリアルキルホスフィン及び／又はパラジウム化合物からなる触媒並びに塩基の存在下、重合させることで合成でき、更に下記一般式（４）で表されるアリールハライド、下記一般式（５）で表されるジアリールアミン、又は一般式（４）で表されるアリールハライドと一般式（５）で表されるジアリールアミンの両方を反応させることによって合成できる。
【００６２】
【化１８】
0006520881.tif 000019
【００６３】
（反応式１において、Ａｒ１、Ａｒ２、及びａはそれぞれ上記一般式（１）と同じ定義を表す。Ｘ２及びＸ３は、各々独立して、塩素原子、臭素原子、又はヨウ素原子を表す。
ｎは２以上の整数を表す。
ｂは０又は１を表す。但し、ｂ＝０の場合は、Ａｒ１が１，１’−ビフェニル−４，４’−ジイル基の場合に限る。）
反応式１の反応（以下、「重合工程」という）により得られる一般式（１）で表される構造を有する化合物は、通常、末端が二級アミノ基又はハロゲン基、又は二級アミノ基とハロゲン基の両方である。
【００６４】
また、パラジウム触媒及び塩基の存在下、重合工程で得られた一般式（１）で表される構造を有する化合物と下記一般式（４）で表される芳香族ハロゲン化合物又は下記一般式（５）で表される芳香族アミン化合物、又はその両方とを反応させることによって、末端二級アミノ基、及び／又はハロゲン基の末端保護（以下、「保護化工程」という）が行われる。
【００６５】
【化１９】
0006520881.tif 000020
【００６６】
（式中、Ａｒ３は、上記一般式（２）におけるＡｒ３と同じ定義である。Ｘ１は、塩素原子、臭素原子、又はヨウ素原子を表す。）
【００６７】
【化２０】
0006520881.tif 000021
【００６８】
（式中、Ａｒ３は、各々独立して、上記一般式（２）におけるＡｒ３と同じ定義である。）
保護化工程の生成物として反応末端を保護したアリールアミンポリマー（１）、すなわち下記一般式（３）で表されるアリールアミンポリマーを得ることが出来る。
【００６９】
【化２１】
0006520881.tif 000022
【００７０】
（式中、Ａｒ１、Ａｒ２及びａは、各々独立して、それぞれ前述の一般式（１）と同じ定義を示す。Ａｒ３は、各々独立して、前記一般式（２）と同じ定義を表す。ｎは２以上の整数を表す。）
なお、保護化工程は、重合工程に引き続きワンポットで行なってもよいし、一旦、重合工程の生成物である一般式（１）のアリールアミンポリマーを単離した後、別途、パラジウム触媒及び塩基の存在下行なってもよい。
【００７１】
保護化工程において、一般式（４）で表される芳香族ハロゲン化合物と一般式（５）で表される芳香族アミン化合物を同時に用いて反応を行うことも可能であるが、保護化工程の反応効率の点においては、芳香族ハロゲン化合物による反応と、芳香族アミン化合物による反応は、それぞれ別々に行うことが好ましい。また、別々に反応を行う場合、芳香族ハロゲン化合物を用いる反応と芳香族アミン化合物を用いる反応はどちらを先に行ってもよい。
【００７２】
なお、保護化工程において、芳香族ハロゲン化合物を用いる反応と芳香族アミン化合物を用いる反応は、ワンポットで連続的に行うこともできるし、一方の反応後、反応生成物を単離して別バッチで他方の反応を行うこともできる。
【００７３】
一般式（４）で表される芳香族ハロゲン化合物としては、特に限定するものではないが、例えば、置換基を有してもよいブロモベンゼン類［具体的には、ブロモベンゼン、２−ブロモトルエン、３−ブロモトルエン、４−ブロモトルエン、２−ブロモ−ｍ−キシレン、２−ブロモ−ｐ−キシレン、３−ブロモ−ｏ−キシレン、４−ブロモ−ｏ−キシレン、４−ブロモ−ｍ−キシレン、５−ブロモ−ｍ−キシレン、１−ブロモ−２−エチルベンゼン、１−ブロモ−４−エチルベンゼン、１−ブロモ−４−プロピルベンゼン、１−ブロモ−４−ｎ−ブチルベンゼン、１−ブロモ−４−ｔｅｒｔ−ブチルベンゼン、１−ブロモ−５−（トリフルオロメトキシ）ベンゼン、２−ブロモアニソール、３−ブロモアニソール、４−ブロモアニソール、１−ブロモナフタレン、２−ブロモナフタレン、２−ブロモビフェニル、３−ブロモビフェニル、４−ブロモビフェニル、９−ブロモアントラセン、９−ブロモフェナンスレン、Ｎ−メチル−３−ブロモカルバゾール、Ｎ−エチル−３−ブロモカルバゾール、Ｎ−プロピル−３−ブロモカルバゾール、Ｎ−ブチル−３−ブロモカルバゾール、２−ブロモフルオレン、２−ブロモ−９，９−ジメチルフルオレン、２−ブロモ−９，９−ジエチルフルオレン、２−ブロモ−９，９−ジイソプロピルフルオレン、２−ブロモ−９，９−ジ−ｎ−ブチルフルオレン、２−ブロモ−９，９−ジ−ｔｅｒｔ−ブチルフルオレン、２−ブロモ−９，９−ジ−ｓｅｃ−ブチルフルオレン、２−ブロモ−９，９−ジ−ｎ−ヘキシルフルオレン、２−ブロモ−９，９−ジ−ｎ−オクチルフルオレン、２−ブロモジベンゾチオフェン、２−ブロモジベンゾフラン等］、置換基を有してもよいクロロベンゼン類［具体的には、クロロベンゼン、２−クロロトルエン、３−クロロトルエン、４−クロロトルエン、２−クロロ−ｍ−キシレン、２−クロロ−ｐ−キシレン、３−クロロ−ｏ−キシレン、４−クロロ−ｏ−キシレン、４−クロロ−ｍ−キシレン、５−クロロ−ｍ−キシレン、１−クロロ−２−エチルベンゼン、１−クロロ−４−エチルベンゼン、１−クロロ−４−プロピルベンゼン、１−クロロ−４−ｎ−ブチルベンゼン、１−クロロ−４−ｔｅｒｔ−ブチルベンゼン、１−クロロ−５−（トリフルオロメトキシ）ベンゼン、２−クロロアニソール、３−クロロアニソール、４−クロロアニソール、１−クロロナフタレン、２−クロロナフタレン、２−クロロビフェニル、３−クロロビフェニル、４−クロロビフェニル、９−クロロアントラセン、９−クロロフェナンスレン、Ｎ−メチル−３−クロロカルバゾール、Ｎ−エチル−３−クロロカルバゾール、Ｎ−プロピル−３−クロロカルバゾール、Ｎ−ブチル−３−クロロカルバゾール、２−クロロフルオレン、２−クロロ−９，９−ジメチルフルオレン、２−クロロ−９，９−ジエチルフルオレン、２−クロロ−９，９−ジイソプロピルフルオレン、２−クロロ−９，９−ジ−ｎ−ブチルフルオレン、２−クロロ−９，９−ジ−ｔｅｒｔ−ブチルフルオレン、２−クロロ−９，９−ジ−ｓｅｃ−ブチルフルオレン、２−クロロ−９，９−ジ−ｎ−ヘキシルフルオレン、２−クロロ−９，９−ジ−ｎ−オクチルフルオレン、２−クロロジベンゾチオフェン、２−クロロジベンゾフラン等］、及び、置換基を有してもよいヨードベンゼン類［具体的には、ヨードベンゼン、２−ヨードトルエン、３−ヨードトルエン、４−ヨードトルエン、２−ヨード−ｍ−キシレン、２−ヨード−ｐ−キシレン、３−ヨード−ｏ−キシレン、４−ヨード−ｏ−キシレン、４−ヨード−ｍ−キシレン、５−ヨード−ｍ−キシレン、１−ヨード−２−エチルベンゼン、１−ヨード−４−エチルベンゼン、１−ヨード−４−プロピルベンゼン、１−ヨード−４−ｎ−ブチルベンゼン、１−ヨード−４−ｔｅｒｔ−ブチルベンゼン、１−ヨード−５−（トリフルオロメトキシ）ベンゼン、２−ヨードアニソール、３−ヨードアニソール、４−ヨードアニソール、１−ヨードナフタレン、２−ヨードナフタレン、２−ヨードビフェニル、３−ヨードビフェニル、４−ヨードビフェニル、９−ヨードアントラセン、９−ヨードフェナンスレン、Ｎ−メチル−３−ヨードカルバゾール、Ｎ−エチル−３−ヨードカルバゾール、Ｎ−プロピル−３−ヨードカルバゾール、Ｎ−ブチル−３−ヨードカルバゾール、２−ヨードフルオレン、２−ヨード−９，９−ジメチルフルオレン、２−ヨード−９，９−ジエチルフルオレン、２−ヨード−９，９−ジイソプロピルフルオレン、２−ヨード−９，９−ジ−ｎ−ブチルフルオレン、２−ヨード−９，９−ジ−ｔｅｒｔ−ブチルフルオレン、２−ヨード−９，９−ジ−ｓｅｃ−ブチルフルオレン、２−ヨード−９，９−ジ−ｎ−ヘキシルフルオレン、２−ヨード−９，９−ジ−ｎ−オクチルフルオレン、２−ヨードジベンゾチオフェン、２−ヨードジベンゾフラン等］が挙げられる。
【００７４】
上記一般式（５）で表される芳香族アミン化合物としては、特に限定するものではないが、例えば、ジフェニルアミン、ビス（１，１’−ビフェニル−４−イル）アミン、ジ−ｐ−トリルアミン、Ｎ−フェニル−１−ナフチルアミン、Ｎ−フェニル−２−ナフチルアミン、ジ（ビフェニル−４−イル）アミン等が挙げられる。
【００７５】
重合工程及び保護化工程は、いずれも、パラジウム触媒及び塩基存在下に行われることを特徴とし、それらの反応条件については、特に限定するものではないが、いずれも以下に示すものを用いることができる。なお、パラジウム触媒は、通常、パラジウム化合物及び配位子を含んでなる。
【００７６】
パラジウム触媒の構成成分であるパラジウム化合物としては、特に限定するものではないが、例えば、４価のパラジウム化合物類［具体的には、ヘキサクロロパラジウム（ＩＶ）酸ナトリウム四水和物、ヘキサクロロパラジウム（ＩＶ）酸カリウム等）、２価のパラジウム化合物類（例えば、塩化パラジウム（ＩＩ）、臭化パラジウム（ＩＩ）、酢酸パラジウム（ＩＩ）、パラジウム（ＩＩ）アセチルアセトナート、ジクロロビス（ベンゾニトリル）パラジウム（ＩＩ）、ジクロロビス（アセトニトリル）パラジウム（ＩＩ）、ジクロロビス（トリフェニルホスフィン）パラジウム（ＩＩ）、ジクロロテトラアンミンパラジウム（ＩＩ）、ジクロロ（シクロオクタ−１，５−ジエン）パラジウム（ＩＩ）、パラジウム（ＩＩ）トリフルオロアセテート等］、及び０価のパラジウム化合物類［具体的には、トリス（ジベンジリデンアセトン）二パラジウム（０）、トリス（ジベンジリデンアセトン）二パラジウム（０）クロロホルム錯体、テトラキス（トリフェニルホスフィン）パラジウム（０）等］が挙げられる。
【００７７】
パラジウム触媒の構成成分である配位子としては、特に限定するものではないが、パラジウムに配位可能なものであればよく、例えば、トリアルキルホスフィン類、アリールホスフィン類、カルベン系配位子等が挙げられる。
【００７８】
トリアルキルホスフィン類としては、特に限定するものではないが、例えば、トリエチルホスフィン、トリシクロヘキシルホスフィン、トリイソプロピルホスフィン、トリ−ｎ−ブチルホスフィン、トリイソブチルホスフィン、トリ−ｓｅｃ−ブチルホスフィン、トリ−ｔｅｒｔ−ブチルホスフィン等が挙げられる。これらのうち触媒として特に高い反応活性を有することから、トリ−ｔｅｒｔ−ブチルホスフィンを使用することが好ましい。
【００７９】
アリールホスフィン類としては、特に限定するものではないが、例えば、トリフェニルホスフィン、トリ（ｏ−トリル）ホスフィン、トリ（ｍ−トリル）ホスフィン、トリ（ｐ−トリル）ホスフィン、２，２’−ビス（ジフェニルホスフィノ）−１，１’−ビナフチル（ＢＩＮＡＰ）、トリメシチルホスフィン、ジフェニルホスフィノエタン、ジフェニルホスフィノプロパン、ジフェニルホスフィノフェロセン等が挙げられる。
【００８０】
カルベン系配位子としては、例えば、１，３−ビス（２，６−ジイソプロピルフェニル）イミダゾール−２−イリデン塩酸塩等が挙げられる。
【００８１】
パラジウム触媒における配位子の使用量は、特に限定するものではないが、パラジウム化合物中のパラジウム原子１モルに対して通常０．０１〜１００００倍モルの範囲で使用すればよく、高価なトリアルキルホスフィン類、アリールホスフィン類、カルベン系配位子を使用することから、パラジウム化合物中のパラジウム原子１モルに対して０．１〜１０倍モルの範囲が好ましい。
【００８２】
重合工程におけるパラジウム触媒の使用量は、特に限定されるものではないが、例えば、反応式１の重合工程において、原料のハロゲン原子１モルに対し、パラジウム原子換算で通常０．００００００１〜０．２０倍モルの範囲であることが好ましい。このうち、触媒活性の点、及び高価なパラジウム化合物を使用する点から、通常０．００００１〜０．０５倍モルの範囲であることがより好ましい。
【００８３】
保護化工程におけるパラジウム触媒の使用量は、特に限定されるものではないが、一般式（６）で表される芳香族ハロゲン化合物、又は一般式（１）で表される重合物のハロゲン原子１モルに対し、パラジウム原子換算で通常０．００００００１〜０．２０倍モルの範囲であることが好ましい。このうち、触媒活性の点、及び高価なパラジウム化合物を使用する点から、通常０．００００１〜０．１０倍モルの範囲であることがより好ましい。
【００８４】
重合工程及び保護化工程におけるパラジウム触媒の添加方法としては、特に限定するものではないが、重合工程又は保護化工程の反応系にパラジウム化合物及び配位子、並びにその他成分をそれぞれ単独に加えても良いし、予めこれら触媒構成成分を混合してパラジウム錯体の形態に調製したものを添加してもよい。
【００８５】
重合工程及び保護化工程に用いる塩基としては、特に限定するものではないが、例えば、アルカリ金属（具体的には、ナトリウム、カリウム等）の水酸化物、炭酸塩、アルコキシド等の無機塩基、又は３級アミン等の有機塩基が挙げられる。これらのうち、好ましくはナトリウムメトキシド、ナトリウムエトキシド、カリウムメトキシド、カリウムエトキシド、リチウム−ｔｅｒｔ−ブトキシド、ナトリウム−ｔｅｒｔ−ブトキシド、カリウム−ｔｅｒｔ−ブトキシド等のアルカリ金属アルコキシドであり、それらは反応系にそのまま加えることもできるし、アルカリ金属、水素化アルカリ金属又は水酸化アルカリ金属とアルコールを反応系に供して、その場で調製することもできる。より好ましくは、リチウム−ｔｅｒｔ−ブトキシド、ナトリウム−ｔｅｒｔ−ブトキシド、カリウム−ｔｅｒｔ−ブトキシド等のアルカリ金属３級アルコキシドを反応系にそのまま加える方法である。
【００８６】
重合工程における塩基の使用量は、特に限定するものではないが、特に限定されるものではないが、例えば、反応式１で表されるアリーレンジハライドとアリールアミンとの反応において、原料のアリーレンジハライドのハロゲン原子１モルに対して１〜１０００倍モルの範囲から選ばれる。このうち、反応終了後の後処理操作を考慮すれば、１〜２０倍モルの範囲がより好ましい。
【００８７】
保護化工程における塩基の使用量は、特に限定するものではないが、通常、一般式（６）表される芳香族ハロゲン化合物のハロゲン原子１モルに対して１〜１０００倍モルの範囲、好ましくは１〜２０倍モルの範囲、又は一般式（１）で表される構造を有する重合物のハロゲン原子１モルに対して１〜１０００００倍モルの範囲、好ましくは１〜１０００倍モルの範囲から選ばれる。
【００８８】
重合工程及び保護化工程は、いずれも通常は不活性溶媒存在下で実施することが好ましい。使用する溶媒としては、本反応を著しく阻害しない溶媒であればよく、特に限定するものではないが、例えば、ベンゼン、トルエン、キシレン等の芳香族炭化水素溶媒、ジエチルエーテル、テトラヒドロフラン、ジオキサン等のエーテル溶媒、アセトニトリル、ジメチルホルムアミド、ジメチルスルホキシド、ヘキサメチルホスホトリアミド等を挙げることができる。これらのうち、好ましくはベンゼン、トルエン、キシレン等の芳香族炭化水素溶媒である。
【００８９】
重合工程及び保護化工程は、いずれも好ましくは常圧下、窒素、アルゴン等の不活性ガス雰囲気下で実施するが、例え加圧条件であっても実施することは可能である。
【００９０】
重合工程及び保護化工程における反応温度は、いずれも経済的に許容できる速度で反応が進行する温度であれば特に限定するものではないが、通常２０〜３００℃、好ましくは５０〜２００℃、より好ましくは１００〜１５０℃の範囲である。
【００９１】
重合工程及び保護化工程における反応時間は、いずれも製造するアリールアミンポリマー、パラジウム触媒、反応温度等により一定ではないため特に限定するものではないが、多くの場合、数分〜７２時間の範囲から選択すればよい。好ましくは２４時間未満である。
【００９２】
重合工程及び保護化工程によって製造されたアリールアミンポリマー（３）は、再沈殿等により未反応の低分子量化合物等から分離し、精製することが好ましい。また、パラジウム触媒等の不純物の除去のためにシリカゲルや活性アルミナ、ゼオライト等による吸着処理を行うことが好ましい。
【００９３】
本発明のアリールアミンポリマー（１）は、電界効果トランジスタ、光機能素子、色素増感太陽電池、有機ＥＬ素子等の電子素子における導電性高分子材料として使用される。特に、有機ＥＬ素子の正孔輸送材料、発光材料及びバッファー材料として極めて有用である。
【００９４】
本発明の有機ＥＬ素子は、本発明のアリールアミンポリマー（１）を含有する有機層を備えていれば、素子構造は特に限定されない。
【００９５】
本発明のアリールアミンポリマー（１）は、溶解性に優れることから、例えば、これら材料の溶液、混合液、又は溶融液を使用して、スピンコーティング法、キャスティング法、ディッピング法、バーコート法、ロールコート法等の従来公知の塗布方法によって、前記素子を簡便に作製することが出来る。また、インクジェット法、ラングミュアーブロジェット法等によっても容易に作製することが出来る。
【００９６】
本発明の効果が得られる有機ＥＬ素子の基本的な構造としては、基板、陽極、正孔注入層、正孔輸送層、発光層、電子輸送層、及び陰極を含む。
【００９７】
有機ＥＬ素子の陽極及び陰極は、電気的な導体を介して電源に接続されている。陽極と陰極との間に電位を加えることにより、有機ＥＬ素子は作動する。
【００９８】
正孔は陽極から有機ＥＬ素子内に注入され、電子は陰極で有機ＥＬ素子内に注入される。
【００９９】
有機ＥＬ素子は典型的には基板に被せられ、陽極又は陰極は基板と接触することができる。基板と接触する電極は便宜上、下側電極と呼ばれる。一般的には、下側電極は陽極であるが、本発明の有機ＥＬ素子においては、そのような形態に限定されるものではない。
【０１００】
基板は、意図される発光方向に応じて、光透過性又は不透明であってもよい。光透過特性は、基板を通してエレクトロルミネッセンス発光により確認できる。一般的には、透明ガラス又はプラスチックがこのような場合に基板として採用される。基板は、多重の材料層を含む複合構造であってもよい。
【０１０１】
エレクトロルミネッセンス発光を、陽極を通して確認する場合、陽極は当該発光を通すか又は実質的に通すもので形成される。
【０１０２】
本発明において使用される一般的な透明アノード（陽極）材料は、特に限定するものではないが、インジウム−錫酸化物（ＩＴＯ）、インジウム−亜鉛酸化物（ＩＺＯ）、又は酸化錫等が挙げられる。その他の金属酸化物、例えばアルミニウム又はインジウム・ドープ型酸化錫、マグネシウム−インジウム酸化物、又はニッケル−タングステン酸化物も使用可能である。これらの酸化物に加えて、金属窒化物である、例えば窒化ガリウム、金属セレン化物である、例えばセレン化亜鉛、又は金属硫化物である、例えば硫化亜鉛を陽極として使用することができる。
【０１０３】
陽極は、プラズマ蒸着されたフルオロカーボンで改質することができる。陰極を通してだけエレクトロルミネッセンス発光が確認される場合、陽極の透過特性は重要ではなく、透明、不透明又は反射性の任意の導電性材料を使用することができる。この用途のための導体の一例としては、金、イリジウム、モリブデン、パラジウム、白金等が挙げられる。
【０１０４】
陽極と正孔輸送層との間には、正孔注入層を設けることができる。正孔注入材料は、後に続く、有機層の膜形成特性を改善し、正孔輸送層内に正孔を注入するのを容易にするのに役立つ。
【０１０５】
正孔注入層内で使用するのに適した材料の一例としては、正孔注入層内で使用するのに適した材料の一例としては、ポリチオフェン誘導体、ポリアニリン誘導体、ポリピロール誘導体が挙げられ、好ましくはポリチオフェン誘導体が挙げられる。
【０１０６】
有機ＥＬ素子の正孔輸送層は、本願のアリールアミンポリマーが好ましく用いられる。なお、正孔輸送層には、本願のアリールアミンポリマー以外に１種以上の正孔輸送化合物、例えば芳香族第三アミンを含有させることもできる。芳香族第三アミンとは、１つ以上の三価の窒素原子を含有する化合物であることを意味し、この三価の窒素原子は炭素原子だけに結合しており、これらの炭素原子の１つ以上は芳香族環を形成している。具体的には、芳香族第三アミンは、アリールアミン、モノアリールアミン、ジアリールアミン、トリアリールアミン、又は高分子アリールアミンが挙げられ、より具体的には、例えば、ポリ（Ｎ−ビニルカルバゾール）（ＰＶＫ）、ポリチオフェン、ポリピロール、ポリアニリン、ＮＰＤ（Ｎ，Ｎ’−ビス（ナフタレン−１−イル）−Ｎ，Ｎ’−ジフェニル−１，１’−ビフェニル−４，４’−ジアミン）、α−ＮＰＤ（Ｎ，Ｎ’−ジ（１−ナフチル）−Ｎ，Ｎ’−ジフェニル−１，１’−ビフェニル−４，４’−ジアミン）、ＴＰＢｉ（１，３，５−トリス（１−フェニル−１Ｈ−ベンズイミダゾール−２−イル）ベンゼン）、又はＴＰＤ（Ｎ，Ｎ’−ビス（３−メチルフェニル）−Ｎ，Ｎ’−ジフェニル−１，１’−ビフェニル−４，４’−ジアミン）等が挙げられる。
【０１０７】
正孔注入層と正孔輸送層の間に、電荷発生層としてジピラジノ［２，３−ｆ：２’，３’−ｈ］キノキサリン−２，３，６，７，１０，１１−ヘキサカルボニトリル（ＨＡＴ−ＣＮ）を含む層を設けてもよい。
【０１０８】
有機ＥＬ素子の発光層は、燐光材料又は蛍光材料を含み、この領域で電子・正孔対が再結合された結果として発光を生ずる。
【０１０９】
発光層は、低分子及びポリマー双方を含む単一材料から成っていてもよいが、より一般的には、ゲスト化合物でドーピングされたホスト材料から成っており、発光は主としてドーパントから生じ、任意の色を有することができる。
【０１１０】
発光層のホスト材料としては、例えば、ビフェニル基、フルオレニル基、トリフェニルシリル基、カルバゾール基、ピレニル基、又はアントラニル基を有する化合物が挙げられる。例えば、ＤＰＶＢｉ（４，４’−ビス（２，２−ジフェニルビニル）−１，１’−ビフェニル）、ＢＣｚＶＢｉ（４，４’−ビス（９−エチル−３−カルバゾビニレン）１，１’−ビフェニル）、ＴＢＡＤＮ（２−ターシャルブチル−９，１０−ジ（２−ナフチル）アントラセン）、ＡＤＮ（９，１０−ジ（２−ナフチル）アントラセン）、ＣＢＰ（４，４’−ビス（カルバゾール−９−イル）ビフェニル）、ＣＤＢＰ（４，４’−ビス（カルバゾール−９−イル）−２，２’−ジメチルビフェニル）、又は９，１０−ビス（ビフェニル）アントラセン等が挙げられる。
【０１１１】
発光層内のホスト材料としては、下記に定義する電子輸送材料、上記に定義する正孔輸送材料、正孔・電子再結合を助ける（サポート）別の材料、又はこれら材料の組み合わせであってもよい。
【０１１２】
蛍光ドーパントの一例としては、アントラセン、テトラセン、キサンテン、ペリレン、ルブレン、クマリン、ローダミン、キナクリドン、ジシアノメチレンピラン化合物、チオピラン化合物、ポリメチン化合物、ピリリウム又はチアピリリウム化合物、フルオレン誘導体、ペリフランテン誘導体、インデノペリレン誘導体、ビス（アジニル）アミンホウ素化合物、ビス（アジニル）メタン化合物、カルボスチリル化合物等が挙げられる。
【０１１３】
燐光ドーパントの一例としては、イリジウム、白金、パラジウム、オスミウム等の遷移金属の有機金属錯体が挙げられる。
【０１１４】
ドーパントの一例として、Ａｌｑ３（トリス（８−ヒドロキシキノリン）アルミニウム）、ＤＰＡＶＢｉ（４，４’−ビス［４−（ジ−パラ−トリルアミノ）スチリル］ビフェニル）、ペリレン、Ｉｒ（ＰＰｙ）３（トリス（２−フェニルピリジン）イリジウム（ＩＩＩ）、又はＦｌｒＰｉｃ（ビス（３，５−ジフルオロ−２−（２−ピリジル）フェニル−（２−カルボキシピリジル）イリジウム（ＩＩＩ）等が挙げられる。
【０１１５】
電子輸送性材料としては、アルカリ金属錯体、アルカリ土類金属錯体、土類金属錯体等が挙げられる。アルカリ金属錯体、アルカリ土類金属錯体、又は土類金属錯体としては、例えば、８−ヒドロキシキノリナートリチウム（Ｌｉｑ）、ビス（８−ヒドロキシキノリナート）亜鉛、ビス（８−ヒドロキシキノリナート）銅、ビス（８−ヒドロキシキノリナート）マンガン、トリス（８−ヒドロキシキノリナート）アルミニウム、トリス（２−メチル−８−ヒドロキシキノリナート）アルミニウム、トリス（８−ヒドロキシキノリナート）ガリウム、ビス（１０−ヒドロキシベンゾ［ｈ］キノリナート）ベリリウム、ビス（１０−ヒドロキシベンゾ［ｈ］キノリナート）亜鉛、ビス（２−メチル−８−キノリナート）クロロガリウム、ビス（２−メチル−８−キノリナート）（ｏ−クレゾラート）ガリウム、ビス（２−メチル−８−キノリナート）−１−ナフトラートアルミニウム、ビス（２−メチル−８−キノリナート）−２−ナフトラートガリウム等が挙げられる。
【０１１６】
発光層と電子輸送層との間に、キャリアバランスを改善させる目的で、正孔阻止層を設けてもよい。正孔素子層として望ましい化合物は、ＢＣＰ（２，９−ジメチル−４，７−ジフェニル−１，１０−フェナントロリン）、Ｂｐｈｅｎ（４，７−ジフェニル−１，１０−フェナントロリン）、ＢＡｌｑ（ビス（２−メチル−８−キノリノラート）−４−（フェニルフェノラート）アルミニウム）、又はビス（１０−ヒドロキシベンゾ［ｈ］キノリナート）ベリリウム）等が挙げられる。
【０１１７】
本発明の有機ＥＬ素子においては、電子注入性を向上させ、素子特性（例えば、発光効率、定電圧駆動、又は高耐久性）を向上させる目的で、電子注入層を設けてもよい。
【０１１８】
電子注入層として望ましい化合物としては、フルオレノン、アントラキノジメタン、ジフェノキノン、チオピランジオキシド、オキサゾール、オキサジアゾール、トリアゾール、イミダゾール、ペリレンテトラカルボン酸、フレオレニリデンメタン、アントラキノジメタン、アントロン等が挙げられる。また、上記に記した金属錯体やアルカリ金属酸化物、アルカリ土類酸化物、希土類酸化物、アルカリ金属ハロゲン化物、アルカリ土類ハロゲン化物、希土類ハロゲン化物、ＳｉＯ２、ＡｌＯ、ＳｉＮ、ＳｉＯＮ、ＡｌＯＮ、ＧｅＯ、ＬｉＯ、ＬｉＯＮ、ＴｉＯ、ＴｉＯＮ、ＴａＯ、ＴａＯＮ、ＴａＮ、Ｃなどの各種酸化物、窒化物、及び酸化窒化物のような無機化合物等も使用できる。
【０１１９】
発光が陽極を通してのみ確認される場合、本発明において使用される陰極は、任意の導電性材料から形成することができる。望ましい陰極材料としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。
【実施例】
【０１２０】
以下に本発明の実施例を示すが、本発明はこれら実施例に限定されて解釈されるものではない。なお、以下に示す実施例のうち、実施例１〜３，１７，１８，２７〜２９，４３，４４は、参考例としての試験例である。
【０１２１】
【表２７】
0006520881.tif 000023
【０１２２】
ガラス転位温度：ＤＳＣ２００Ｆ３（ネッチ社製）を用いて測定した。
【０１２３】
ＨＯＭＯ準位：大気中光電子分光装置測定装置ＡＣ−３（理研計器株式会社製）を用いて測定した。
【０１２４】
ＬＵＭＯ準位：ＵＶ−ｖｉｓ吸収スペクトルの吸収端からエネルギーギャップ（Ｅｇ）を算出し、ＨＯＭＯから差し引くことで求めた。
【０１２５】
元素分析：全自動元素分析装置２４００ＩＩ（パーキンエルマー製）を用いて分析した。
【０１２６】
燐光スペクトル測定：蛍光光度計Ｆ−２５００（日立社製）を用いて測定した。
【０１２７】
実施例１    アリールアミンポリマー（ＨＴＰ−００１）の合成
冷却管、温度計を装着した５０ｍＬ三つ口丸底フラスコに、室温、窒素雰囲気下において、４，４’−ジヨードビフェニル  １．５０ｇ（３．６９ｍｍｏｌ）、２，４−ジメチルアニリン  ０．４５ｇ（３．６９ｍｍｏｌ）、ナトリウム−ｔｅｒｔ−ブトキシド  １．４２ｇ（１４．７６ｍｍｏｌ）及びｏ−キシレン  １３．３ｇを仕込んだ。この混合液に、予め窒素雰囲気下で調製したトリス（ジベンジリデンアセトン）二パラジウム（０）  １６．９ｍｇ（０．０１８５ｍｍｏｌ）及びトリ−ｔｅｒｔ−ブチルホスフィン  １５．０ｍｇ（０．０７４ｍｍｏｌ）のｏ−キシレン（５９．９ｍｇ）溶液を添加した。次いで、窒素雰囲気下、温度を１２０℃まで昇温し、１２０℃で加熱攪拌しながら１６時間熟成した。
【０１２８】
次いで、ブロモベンゼン  ０．２３ｇ（１．４８ｍｍｏｌ）を添加し、さらに１２０℃で３時間反応を行った。次いで、ジフェニルアミン  ０．５０ｇ（２．９６ｍｍｏｌ）を添加し、さらに１２０℃で３時間反応を行なった。
【０１２９】
反応終了後、約８０℃まで放冷した反応混合物を、９０％アセトン水溶液（２００ｍＬ）の攪拌溶液中へゆっくり加え、固体を析出させた。ろ過により固体をろ別回収し、アセトン、水、アセトンの順番で洗浄した後、減圧乾燥して淡黄色固体を０．９１ｇ（収率９１％）得た。
【０１３０】
【化２２】
0006520881.tif 000024
【０１３１】
得られたアリールアミンポリマー（ＨＴＰ−００１）は、ポリスチレン換算で重量平均分子量３５，０００及び数平均分子２０，０００（分散度１．５）であった。
【０１３２】
ガラス転移温度は２８３℃であった。
【０１３３】
ＨＯＭＯ準位は５．３０ｅＶ、ＬＵＭＯ準位は２．３６ｅＶであった。
【０１３４】
ＵＶ−Ｖｉｓスペクトル測定用サンプルチューブ内でアリールアミンポリマー（ＨＴ−００１）  １ｍｇと２−メチルテトラヒドロフラン  １ｍＬとをよく混合し、均一な溶液を調製した。この溶液を窒素ガスで１０分間バブリングすることによって脱気した後、このサンプルチューブを密栓し、燐光スペクトルを測定した。燐光スペクトルから算出されたアリールアミンポリマー（ＨＴＰ−００１）の励起三重項準位は、２．３７ｅＶであった。
【０１３５】
元素分析の測定結果を表１に示した。
【０１３６】
理論値は、理論的にすべての原料が反応して得られるポリマー構造に基づいて算出した。
【０１３７】
【表１】
0006520881.tif 000025
【０１３８】
実施例２    アリールアミンポリマー（ＨＴＰ−００２）の合成
実施例１において、２，４−ジメチルアニリンの代わりに２−メチル−４−ブチルアニリンを使用した以外は、実施例１と同様に行い、淡黄色固体を収率８５％で得た。なお、モノマーのモル比は、実施例１と同様、１対１である。
【０１３９】
【化２３】
0006520881.tif 000026
【０１４０】
得られたアリールアミンポリマー（ＨＴＰ−００２）は、ポリスチレン換算で重量平均分子量３４，０００及び数平均分子量２１，０００（分散度１．６）であった。
【０１４１】
ガラス転移温度は２０２℃であった。
【０１４２】
ＨＯＭＯ準位は５．３３ｅＶ、ＬＵＭＯ準位は２．３８ｅＶであった。
【０１４３】
励起三重項準位は、２．３７ｅＶであった。
【０１４４】
元素分析の測定結果を表２に示した。
【０１４５】
理論値は、理論的にすべての原料が反応して得られるポリマー構造に基づいて算出した。
【０１４６】
【表２】
0006520881.tif 000027
【０１４７】
実施例３    アリールアミンポリマー（ＨＴＰ−００３）の合成
実施例１において、２，４−ジメチルアニリンの代わりに２、５−ジメチルアニリンを使用した以外は、実施例１と同様に行い、淡黄色固体を収率９３％で得た。なお、モノマーのモル比は、実施例１と同様、１対１である。
【０１４８】
【化２４】
0006520881.tif 000028
【０１４９】
得られたアリールアミンポリマー（ＨＴＰ−００３）は、ポリスチレン換算で重量平均分子量２７，０００及び数平均分子量１６，０００（分散度１．６）であった。
【０１５０】
ガラス転移温度は２７８℃であった。
【０１５１】
ＨＯＭＯ準位は５．３７ｅＶ、ＬＵＭＯ準位は２．４０ｅＶであった。
【０１５２】
励起三重項準位は、２．３８ｅＶであった
元素分析の測定結果を表３に示した。
【０１５３】
理論値は、理論的にすべての原料が反応して得られるポリマー構造に基づいて算出した。
【０１５４】
【表３】
0006520881.tif 000029
【０１５５】
実施例４    アリールアミンポリマー（ＨＴ−００４）の合成
実施例１において、２，４−ジメチルアニリンの代わりに、Ｎ，Ｎ’−ビス（２−メチル−４−ブチルフェニル）ベンジジンを使用し、４，４’−ジヨードビフェニルの代わりに、２，７−ジブロモ−９，９−ジメチルフルオレンを使用した以外は、実施例１と同様に行い、淡黄色固体を収率８８％で得た。なお、モノマーのモル比は、実施例１と同様、１対１である。
【０１５６】
【化２５】
0006520881.tif 000030
【０１５７】
得られたアリールアミンポリマー（ＨＴＰ−００４）は、ポリスチレン換算で重量平均分子量４６，０００及び数平均分子量２６，０００（分散度１．８）であった。
【０１５８】
ガラス転移温度は２０３℃であった。
【０１５９】
ＨＯＭＯ準位は５．２３ｅＶ、ＬＵＭＯ準位は２．３３ｅＶであった。
【０１６０】
励起三重項準位は、２．３４ｅＶであった。
【０１６１】
元素分析の測定結果を表４に示した。
【０１６２】
理論値は、理論的にすべての原料が反応して得られるポリマー構造に基づいて算出した。
【０１６３】
【表４】
0006520881.tif 000031
【０１６４】
実施例５    アリールアミンポリマー（ＨＴ−００５）の合成
実施例４において、ブロモベンゼンの代わりにブロモビフェニルを使用し、ジフェニルアミンの代わりにビス（１，１’−ビフェニル−４−イル）アミンを使用した以外は、実施例４と同様に行い、淡黄色固体を収率９０％で得た。なお、モノマーのモル比は、実施例４と同様、１対１である。
【０１６５】
【化２６】
0006520881.tif 000032
【０１６６】
得られたアリールアミンポリマー（ＨＴＰ−００５）は、ポリスチレン換算で重量平均分子量４６，０００及び数平均分子量２６，０００（分散度１．８）であった。
【０１６７】
ガラス転移温度は２１０℃であった。
【０１６８】
ＨＯＭＯ準位は５．２３ｅＶ、ＬＵＭＯ準位は２．３３ｅＶであった。
【０１６９】
励起三重項準位は、２．３４ｅＶであった。
【０１７０】
元素分析の測定結果を表５に示した。
【０１７１】
理論値は、理論的にすべての原料が反応して得られるポリマー構造に基づいて算出した。
【０１７２】
【表５】
0006520881.tif 000033
【０１７３】
実施例６    アリールアミンポリマー（ＨＴ−００６）の合成
実施例４において、Ｎ，Ｎ’−ビス（２−メチル−４−ブチル）フェニルベンジジンの代わりに、Ｎ，Ｎ’−ビス（２，４−ジメチルフェニル）ベンジジンを使用した以外は、実施例４と同様に行い、淡黄色固体を収率９０％で得た。なお、モノマーのモル比は、実施例４と同様、１対１である。
【０１７４】
【化２７】
0006520881.tif 000034
【０１７５】
得られたアリールアミンポリマー（ＨＴＰ−００６）は、ポリスチレン換算で重量平均分子量７３，０００及び数平均分子量３４，０００（分散度２．２）であった。
【０１７６】
ガラス転移温度は２８１℃であった。
【０１７７】
ＨＯＭＯ準位は５．２３ｅＶ、ＬＵＭＯ準位は２．３３ｅＶであった。
【０１７８】
励起三重項準位は、２．３３ｅＶであった。
【０１７９】
元素分析の測定結果を表６に示した。
【０１８０】
理論値は、理論的にすべての原料が反応して得られるポリマー構造に基づいて算出した。
【０１８１】
【表６】
0006520881.tif 000035
【０１８２】
実施例７    アリールアミンポリマー（ＨＴ−００７）の合成
実施例４において、２，７−ジブロモ−９，９−ジメチルフルオレンの代わりに、２，７−ジブロモ−９−フェニルカルバゾールを使用した以外は、実施例４と同様に行い、淡黄色固体を収率８１％で得た。なお、モノマーのモル比は、実施例４と同様、１対１である。
【０１８３】
【化２８】
0006520881.tif 000036
【０１８４】
得られたアリールアミンポリマー（ＨＴＰ−００７）は、ポリスチレン換算で重量平均分子量６６，０００及び数平均分子量３３，０００（分散度２．０）であった。
【０１８５】
ガラス転移温度は２１２℃であった。
【０１８６】
ＨＯＭＯ準位は５．２０ｅＶ、ＬＵＭＯ準位は２．３３ｅＶであった。
【０１８７】
励起三重項準位は、２．３５ｅＶであった。
【０１８８】
元素分析の測定結果を表７に示す。
【０１８９】
理論値は、理論的にすべての原料が反応して得られるポリマー構造に基づいて算出した。
【０１９０】
【表７】
0006520881.tif 000037
【０１９１】
実施例８    アリールアミンポリマー（ＨＴＰ−００８）の合成
実施例４において、２，７−ジブロモ−９，９−ジメチルフルオレンの代わりに、３，６−ジブロモ−９−フェニルカルバゾールを使用した以外は、実施例４と同様に行い、淡黄色固体を収率９４％で得た。なお、モノマーのモル比は、実施例４と同様、１対１である。
【０１９２】
【化２９】
0006520881.tif 000038
【０１９３】
得られたアリールアミンポリマー（ＨＴＰ−００８）は、ポリスチレン換算で重量平均分子量５６，０００及び数平均分子量２６，０００（分散度２．１）であった。
【０１９４】
ガラス転移温度は２４２℃であった。
【０１９５】
ＨＯＭＯ準位は５．１７ｅＶ、ＬＵＭＯ準位は２．１８ｅＶであった。
【０１９６】
励起三重項準位は、２．３７ｅＶであった。
【０１９７】
元素分析の測定結果を表８に示した。
【０１９８】
理論値は、理論的にすべての原料が反応して得られるポリマー構造に基づいて算出した。
【０１９９】
【表８】
0006520881.tif 000039
【０２００】
実施例９    アリールアミンポリマー（ＨＴＰ−００９）の合成
実施例４において、２，７−ジブロモ−９，９−ジメチルフルオレンの代わりに、３，６−ジブロモ−９−（４−メチルフェニル）カルバゾールを使用した以外は、実施例４と同様に行い、淡黄色固体を収率８１％で得た。なお、モノマーのモル比は、実施例４と同様、１対１である。
【０２０１】
【化３０】
0006520881.tif 000040
【０２０２】
得られたアリールアミンポリマー（ＨＴＰ−００９）は、ポリスチレン換算で重量平均分子量５６，０００及び数平均分子量２６，０００（分散度２．２）であった。
【０２０３】
ガラス転移温度は２４２℃であった。
【０２０４】
ＨＯＭＯ準位は５．１７ｅＶ、ＬＵＭＯ準位は２．１８ｅＶであった。
【０２０５】
励起三重項準位は、２．３９ｅＶであった。
【０２０６】
元素分析の測定結果を表９に示した。
【０２０７】
理論値は、理論的にすべての原料が反応して得られるポリマー構造に基づいて算出した。
【０２０８】
【表９】
0006520881.tif 000041
【０２０９】
実施例１０    アリールアミンポリマー（ＨＴＰ−０１０）の合成
実施例４において、２，７−ジブロモ−９，９−ジメチルフルオレンの代わりに、６，６’―ジブロモ−９，９’―ジフェニル−３，３’−ビカルバゾールを使用した以外は、実施例４と同様に行い、淡黄色固体を収率７５％で得た。なお、モノマーのモル比は、実施例４と同様、１対１である。
【０２１０】
【化３１】
0006520881.tif 000042
【０２１１】
得られたアリールアミンポリマー（ＨＴＰ−０１０）は、ポリスチレン換算で重量平均分子量３６，０００及び数平均分子量１５，０００（分散度２．４）であった。
【０２１２】
ガラス転移温度は２０５℃であった。
【０２１３】
ＨＯＭＯ準位は５．２９ｅＶ、ＬＵＭＯ準位は２．３３ｅＶであった。
【０２１４】
励起三重項準位は、２．３９ｅＶであった。
【０２１５】
元素分析の測定結果を表１０に示した。
【０２１６】
理論値は、理論的にすべての原料が反応して得られるポリマー構造に基づいて算出した。
【０２１７】
【表１０】
0006520881.tif 000043
【０２１８】
実施例１１    アリールアミンポリマー（ＨＴＰ−０１１）の合成
実施例６において、２，７−ジブロモ−９，９−ジメチルフルオレンの代わりに、３，６−ジブロモ−９−フェニルカルバゾールを使用した以外は、実施例６と同様に行い、淡黄色固体を収率８８％で得た。なお、モノマーのモル比は、実施例６と同様、１対１である。
【０２１９】
【化３２】
0006520881.tif 000044
【０２２０】
得られたアリールアミンポリマー（ＨＴＰ−０１１）は、ポリスチレン換算で重量平均分子量３９，０００及び数平均分子量１０，０００（分散度３．８）であった。
【０２２１】
ガラス転移温度は３１８℃であった。
【０２２２】
ＨＯＭＯ準位は４．９９ｅＶ、ＬＵＭＯ準位は２．００ｅＶであった。
【０２２３】
励起三重項準位は、２．３６ｅＶであった。
【０２２４】
元素分析の測定結果を表１１に示した。
【０２２５】
理論値は、理論的にすべての原料が反応して得られるポリマー構造に基づいて算出した。
【０２２６】
【表１１】
0006520881.tif 000045
【０２２７】
実施例１２    アリールアミンポリマー（ＨＴＰ−０１２）の合成
実施例６において、２，７−ジブロモ−９，９−ジメチルフルオレンの代わりに、３，６−ジブロモ−９−［３−（９−フェナントリル）フェニル］カルバゾールを使用した以外は、実施例６と同様に行い、淡黄色固体を収率８５％で得た。なお、モノマーのモル比は、実施例６と同様、１対１である。
【０２２８】
【化３３】
0006520881.tif 000046
【０２２９】
得られたアリールアミンポリマー（ＨＴＰ−０１２）は、ポリスチレン換算で重量平均分子量５９，０００及び数平均分子量６，０００（分散度９．８）であった。
【０２３０】
ガラス転移温度は２７０℃であった。
【０２３１】
ＨＯＭＯ準位は５．０６ｅＶ、ＬＵＭＯ準位は２．０８ｅＶであった。
【０２３２】
励起三重項準位は、２．４１ｅＶであった。
【０２３３】
元素分析の測定結果を表１２に示した。
【０２３４】
理論値は、理論的にすべての原料が反応して得られるポリマー構造に基づいて算出した。
【０２３５】
【表１２】
0006520881.tif 000047
【０２３６】
実施例１３    アリールアミンポリマー（ＨＴＰ−０１３）の合成
実施例６において、２，７−ジブロモ−９，９−ジメチルフルオレンの代わりに、９−［３−（４−ジベンゾフラニル）フェニル］−３，６−ジブロモカルバゾールを使用した以外は、実施例６と同様に行い、淡黄色固体を収率８６％で得た。なお、モノマーのモル比は、実施例６と同様、１対１である。
【０２３７】
【化３４】
0006520881.tif 000048
【０２３８】
得られたアリールアミンポリマー（ＨＴＰ−０１３）は、ポリスチレン換算で重量平均分子量１４，０００及び数平均分子量６，０００（分散度２．３）であった。
【０２３９】
ガラス転移温度は２６３℃であった。
【０２４０】
ＨＯＭＯ準位は５．１６ｅＶ、ＬＵＭＯ準位は２．１９ｅＶであった。
【０２４１】
励起三重項準位は、２．３９ｅＶであった。
【０２４２】
元素分析の測定結果を表１３に示した。
【０２４３】
理論値は、理論的にすべての原料が反応して得られるポリマー構造に基づいて算出した。
【０２４４】
【表１３】
0006520881.tif 000049
【０２４５】
実施例１４    アリールアミンポリマー（ＨＴＰ−０１４）の合成
実施例６において、２，７−ジブロモ−９，９−ジメチルフルオレンの代わりに、９−［３−（４−ジベンゾチエニル）フェニル］−３，６−ジブロモカルバゾールを使用した以外は、実施例６と同様に行い、淡黄色固体を収率８５％で得た。なお、モノマーのモル比は、実施例６と同様、１対１である。
【０２４６】
【化３５】
0006520881.tif 000050
【０２４７】
得られたアリールアミンポリマー（ＨＴＰ−０１４）は、ポリスチレン換算で重量平均分子量２０，０００及び数平均分子量８，８００（分散度２．３）であった。
【０２４８】
ガラス転移温度は２６７℃であった。
【０２４９】
ＨＯＭＯ準位は５．１４ｅＶ、ＬＵＭＯ準位は２．１７ｅＶであった。
【０２５０】
励起三重項準位は、２．４０ｅＶであった。
【０２５１】
元素分析の測定結果を表１４に示した。
【０２５２】
理論値は、理論的にすべての原料が反応して得られるポリマー構造に基づいて算出した。
【０２５３】
【表１４】
0006520881.tif 000051
【０２５４】
実施例１５    アリールアミンポリマー（ＨＴＰ−０１５）の合成
実施例６において、２，７−ジブロモ−９，９−ジメチルフルオレンの代わりに、９−［３−（２−ジベンゾフラニル）フェニル］−３，６−ジブロモカルバゾールを使用した以外は、実施例６と同様に行い、淡黄色固体を収率９３％で得た。なお、モノマーのモル比は、実施例６と同様、１対１である。
【０２５５】
【化３６】
0006520881.tif 000052
【０２５６】
得られたアリールアミンポリマー（ＨＴＰ−０１５）は、ポリスチレン換算で重量平均分子量２０，０００及び数平均分子量９，８００（分散度２．０）であった。
【０２５７】
ガラス転移温度は２６２℃であった。
【０２５８】
ＨＯＭＯ準位は５．１９ｅＶ、ＬＵＭＯ準位は２．２１ｅＶであった。
【０２５９】
励起三重項準位は、２．３９ｅＶであった。
【０２６０】
元素分析の測定結果を表１５に示した。
【０２６１】
理論値は、理論的にすべての原料が反応して得られるポリマー構造に基づいて算出した。
【０２６２】
【表１５】
0006520881.tif 000053
【０２６３】
実施例１６    アリールアミンポリマー（ＨＴＰ−０１６）の合成
実施例６において、２，７−ジブロモ−９，９−ジメチルフルオレンの代わりに、９−［３−（２−ジベンゾチエニル）フェニル］−３，６−ジブロモカルバゾールを使用した以外は、実施例６と同様に行い、淡黄色固体を収率９６％で得た。なお、モノマーのモル比は、実施例６と同様、１対１である。
【０２６４】
【化３７】
0006520881.tif 000054
【０２６５】
得られたアリールアミンポリマー（ＨＴＰ−０１６）は、ポリスチレン換算で重量平均分子量１４，０００及び数平均分子量７，１００（分散度１．５）であった。
【０２６６】
ガラス転移温度は２６４℃であった。
【０２６７】
ＨＯＭＯ準位は５．２０ｅＶ、ＬＵＭＯ準位は２．２４ｅＶであった。
【０２６８】
励起三重項準位は、２．３９ｅＶであった。
【０２６９】
元素分析の測定結果を表１６に示した。
【０２７０】
理論値は、理論的にすべての原料が反応して得られるポリマー構造に基づいて算出した。
【０２７１】
【表１６】
0006520881.tif 000055
【０２７２】
実施例１７    アリールアミンポリマー（ＨＴＰ−０１７）の合成
実施例１において、２，４−ジメチルアニリンの代わりに４−アミノ−４’−ブチル−３−メチルビフェニルを使用した以外は、実施例１と同様に行い、淡黄色固体を収率９９％で得た。なお、モノマーのモル比は、実施例１と同様、１対１である。
【０２７３】
【化３８】
0006520881.tif 000056
【０２７４】
得られたアリールアミンポリマー（ＨＴＰ−０１７）は、ポリスチレン換算で重量平均分子量１２７，０００及び数平均分子量６１，０００（分散度３．６）であった。
【０２７５】
ガラス転移温度は２２３℃であった。
【０２７６】
ＨＯＭＯ準位は５．３３ｅＶ、ＬＵＭＯ準位は２．３９ｅＶであった。
【０２７７】
励起三重項準位は、２．３７ｅＶであった。
【０２７８】
元素分析の測定結果を表１７に示した。
【０２７９】
理論値は、理論的にすべての原料が反応して得られるポリマー構造に基づいて算出した。
【０２８０】
【表１７】
0006520881.tif 000057
【０２８１】
実施例１８    アリールアミンポリマー（ＨＴＰ−０１８）の合成
実施例１において、２，４−ジメチルアニリンの代わりに３−アミノ−４−メチルビフェニルを使用した以外は、実施例１と同様に行い、淡黄色固体を収率９２％で得た。なお、モノマーのモル比は、実施例１と同様、１対１である。
【０２８２】
【化３９】
0006520881.tif 000058
【０２８３】
得られたアリールアミンポリマー（ＨＴＰ−０１８）は、ポリスチレン換算で重量平均分子量２７，０００及び数平均分子量１５，０００（分散度１．８）であった。
【０２８４】
ガラス転移温度は２４２℃であった。
【０２８５】
ＨＯＭＯ準位は５．３６ｅＶ、ＬＵＭＯ準位は２．４２ｅＶであった。
【０２８６】
励起三重項準位は、２．３８ｅＶであった。
【０２８７】
元素分析の測定結果を表１８に示した。
【０２８８】
理論値は、理論的にすべての原料が反応して得られるポリマー構造に基づいて算出した。
【０２８９】
【表１８】
0006520881.tif 000059
【０２９０】
実施例１９    アリールアミンポリマー（ＨＴＰ−０１９）の合成
実施例１において、２，４−ジメチルアニリンの代わりにＮＮ’−ビス（４−ブチル−２−メチルフェニル）−９−（２−ジベンゾチオニル）カルバゾール−２，７−ジアミンを使用した以外は、実施例１と同様に行い、淡黄色固体を収率９５％で得た。なお、モノマーのモル比は、実施例１と同様、１対１である。
【０２９１】
【化４０】
0006520881.tif 000060
【０２９２】
得られたアリールアミンポリマー（ＨＴＰ−０１９）は、ポリスチレン換算で重量平均分子量１２３，０００及び数平均分子量１８，０００（分散度６．６）であった。
【０２９３】
ＨＯＭＯ準位は５．２７ｅＶ、ＬＵＭＯ準位は２．４１ｅＶであった。
【０２９４】
励起三重項準位は、２．３３ｅＶであった。
【０２９５】
元素分析の測定結果を表１９に示した。
【０２９６】
理論値は、理論的にすべての原料が反応して得られるポリマー構造に基づいて算出した。
【０２９７】
【表１９】
0006520881.tif 000061
【０２９８】
実施例２０    アリールアミンポリマー（ＨＴＰ−０２０）の合成
実施例１において、２，４−ジメチルアニリンの代わりにＮＮ’−ビス（４−ブチル−２−メチルフェニル）−９−（３−ジベンゾフラニル）カルバゾール−２，７−ジアミンを使用した以外は、実施例１と同様に行い、淡黄色固体を収率９５％で得た。なお、モノマーのモル比は、実施例１と同様、１対１である。
【０２９９】
【化４１】
0006520881.tif 000062
【０３００】
得られたアリールアミンポリマー（ＨＴＰ−０２０）は、ポリスチレン換算で重量平均分子量１０８，０００及び数平均分子量５４，０００（分散度２．０）であった。
【０３０１】
ガラス転移温度は２２７℃であった。
【０３０２】
ＨＯＭＯ準位は５．３０ｅＶ、ＬＵＭＯ準位は２．４５ｅＶであった。
【０３０３】
励起三重項準位は、２．３３ｅＶであった。
【０３０４】
元素分析の測定結果を表２０に示した。
【０３０５】
理論値は、理論的にすべての原料が反応して得られるポリマー構造に基づいて算出した。
【０３０６】
【表２０】
0006520881.tif 000063
【０３０７】
実施例２１    アリールアミンポリマー（ＨＴＰ−０２１）の合成
実施例６において、２，７−ジブロモ−９，９−ジメチルフルオレンの代わりに、２，７−ジブロモトリフェニレンを使用した以外は、実施例６と同様に行い、淡黄色固体を収率９６％で得た。なお、モノマーのモル比は、実施例６と同様、１対１である。
【０３０８】
【化４２】
0006520881.tif 000064
【０３０９】
得られたアリールアミンポリマー（ＨＴＰ−０２１）は、ポリスチレン換算で重量平均分子量１９，０００及び数平均分子量１１，０００（分散度１．７）であった。
【０３１０】
ガラス転移温度は３１０℃であった。
【０３１１】
ＨＯＭＯ準位は５．２８ｅＶ、ＬＵＭＯ準位は２．４１ｅＶであった。
【０３１２】
励起三重項準位は、２．３９ｅＶであった。
【０３１３】
元素分析の測定結果を表２１に示した。
【０３１４】
理論値は、理論的にすべての原料が反応して得られるポリマー構造に基づいて算出した。
【０３１５】
【表２１】
0006520881.tif 000065
【０３１６】
実施例２２    アリールアミンポリマー（ＨＴ−０２２）の合成
実施例４において、Ｎ，Ｎ’−ビス（２−メチル−４−ブチル）フェニルベンジジンの代わりに、Ｎ，Ｎ’−ビス（２，４−ジメチルフェニル）ベンジジン（ベンジジンＡ）、およびＮ，Ｎ’−ビス（４−メチルフェニル）ベンジジン（ベンジジンＢ）を使用した以外は、実施例４と同様に行い、淡黄色固体を収率９０％で得た。なお、モノマーのモル比は、ベンジジンＡ：ベンジジンＢ：ジハロゲン体＝１対１対２である。
【０３１７】
【化４３】
0006520881.tif 000066
【０３１８】
得られたアリールアミンポリマー（ＨＴＰ−０２２）は、ポリスチレン換算で重量平均分子量５２，０００及び数平均分子量２７，０００（分散度１．９）であった。
【０３１９】
ガラス転移温度は２７２℃であった。
【０３２０】
ＨＯＭＯ準位は５．２０ｅＶ、ＬＵＭＯ準位は２．３２ｅＶであった。
【０３２１】
励起三重項準位は、２．３３ｅＶであった。
【０３２２】
元素分析の測定結果を表２２に示した。
【０３２３】
理論値は、理論的にすべての原料が反応して得られるポリマー構造に基づいて算出した。
【０３２４】
【表２２】
0006520881.tif 000067
【０３２５】
実施例２３    アリールアミンポリマー（ＨＴ−０２３）の合成
実施例４において、Ｎ，Ｎ’−ビス（２−メチル−４−ブチル）フェニルベンジジンの代わりに、Ｎ，Ｎ’−ビス（２，４−ジメチルフェニル）ベンジジン（ベンジジンＡ）、およびＮ，Ｎ’−ビス（４−メチルフェニル）ベンジジン（ベンジジンＢ）を使用した以外は、実施例４と同様に行い、淡黄色固体を収率８９％で得た。なお、モノマーのモル比は、ベンジジンＡ：ベンジジンＢ：ジハロゲン体＝３対１対４である。
【０３２６】
【化４４】
0006520881.tif 000068
【０３２７】
得られたアリールアミンポリマー（ＨＴＰ−０２３）は、ポリスチレン換算で重量平均分子量２７，０００及び数平均分子量１４，０００（分散度３．２）であった。
【０３２８】
ガラス転移温度は２７０℃であった。
【０３２９】
ＨＯＭＯ準位は５．２１ｅＶ、ＬＵＭＯ準位は２．３３ｅＶであった。
【０３３０】
励起三重項準位は、２．３４ｅＶであった。
【０３３１】
元素分析の測定結果を表２３に示した。
【０３３２】
理論値は、理論的にすべての原料が反応して得られるポリマー構造に基づいて算出した。
【０３３３】
【表２３】
0006520881.tif 000069
【０３３４】
実施例２４    アリールアミンポリマー（ＨＴ−０２４）の合成
実施例４において、Ｎ，Ｎ’−ビス（２−メチル−４−ブチル）フェニルベンジジンの代わりに、Ｎ，Ｎ’−ビス（２，４−ジメチルフェニル）ベンジジン（ベンジジンＡ）、およびＮ，Ｎ’−ビス（４−メチルフェニル）ベンジジン（ベンジジンＢ）を使用した以外は、実施例４と同様に行い、淡黄色固体を収率９５％で得た。なお、モノマーのモル比は、ベンジジンＡ：ベンジジンＢ：ジハロゲン体＝１対３対４である。
【０３３５】
【化４５】
0006520881.tif 000070
【０３３６】
得られたアリールアミンポリマー（ＨＴＰ−０２４）は、ポリスチレン換算で重量平均分子量５２，０００及び数平均分子量２５，０００（分散度２．１）であった。
【０３３７】
ガラス転移温度は２６９℃であった。
【０３３８】
ＨＯＭＯ準位は５．２１ｅＶ、ＬＵＭＯ準位は２．３３ｅＶであった。
【０３３９】
励起三重項準位は、２．３４ｅＶであった。
【０３４０】
元素分析の測定結果を表２４に示した。
【０３４１】
理論値は、理論的にすべての原料が反応して得られるポリマー構造に基づいて算出した。
【０３４２】
【表２４】
0006520881.tif 000071
【０３４３】
実施例２５    アリールアミンポリマー（ＨＴ−０２５）の合成
実施例４において、Ｎ，Ｎ’−ビス（２−メチル−４−ブチル）フェニルベンジジンの代わりに、Ｎ，Ｎ’−ビス（２，４−ジメチルフェニル）ベンジジン（ベンジジンＡ）、およびＮ，Ｎ’−ビス（４−メチルフェニル）ベンジジン（ベンジジンＢ）を使用した以外は、実施例４と同様に行い、淡黄色固体を収率９０％で得た。なお、モノマーのモル比は、ベンジジンＡ：ベンジジンＢ：ジハロゲン体＝１対９対１０である。
【０３４４】
【化４６】
0006520881.tif 000072
【０３４５】
得られたアリールアミンポリマー（ＨＴＰ−０２２）は、ポリスチレン換算で重量平均分子量４７，０００及び数平均分子量１４，０００（分散度３．４）であった。
【０３４６】
ガラス転移温度は２７４℃であった。
【０３４７】
ＨＯＭＯ準位は５．２７ｅＶ、ＬＵＭＯ準位は２．４０ｅＶであった。
【０３４８】
励起三重項準位は、２．３４ｅＶであった。
【０３４９】
元素分析の測定結果を表２５に示した。
【０３５０】
理論値は、理論的にすべての原料が反応して得られるポリマー構造に基づいて算出した。
【０３５１】
【表２５】
0006520881.tif 000073
【０３５２】
実施例２６    アリールアミンポリマー（ＨＴ−０２６）の合成
実施例２１において、Ｎ，Ｎ’−ビス（２，４−ジメチルフェニル）ベンジジン（ベンジジンＡ）に追加して、Ｎ，Ｎ’−ビス（４−ブチルフェニル）ベンジジン（ベンジジンＢ）も使用した以外は、実施例２１と同様に行い、淡黄色固体を収率９０％で得た。なお、モノマーのモル比は、ベンジジンＡ：ベンジジンＢ：ジハロゲン体＝１対１対２である。
【０３５３】
【化４７】
0006520881.tif 000074
【０３５４】
得られたアリールアミンポリマー（ＨＴＰ−０２６）は、ポリスチレン換算で重量平均分子量１４，０００及び数平均分子量９，０００（分散度１．６）であった。
【０３５５】
ガラス転移温度は２５８℃であった。
【０３５６】
ＨＯＭＯ準位は５．３０ｅＶ、ＬＵＭＯ準位は２．４５ｅＶであった。
【０３５７】
励起三重項準位は、２．３９ｅＶであった。
【０３５８】
元素分析の測定結果を表２６に示した。
【０３５９】
理論値は、理論的にすべての原料が反応して得られるポリマー構造に基づいて算出した。
【０３６０】
【表２６】
0006520881.tif 000075
【０３６１】
比較例１  アリールアミンポリマー（ＲＥＦ−００１）の三重項準位とガラス転移温度
の測定
実施例１においてアリールアミンポリマー（１）の代わりにポリ−（Ｎ，Ｎ’−ビス（４−ブチルフェニル）−Ｎ，Ｎ’−ビス（フェニル）ベンジジン）（ＡＤＳ２５４ＢＥ：アメリカン・ダイ・ソース社製）を用いた以外は実施例１と同様の操作を行なって燐光スペクトルを測定したところ、得られた燐光スペクトルから算出された三重項準位は、２．３５ｅＶであった。
【０３６２】
ガラス転移温度は、１７０℃であった。
【０３６３】
実施例２７（素子の作製と評価）
厚さ２００ｎｍのＩＴＯ透明電極（陽極）を積層したガラス基板をアセトンおよび純水による超音波洗浄、イソプロピルアルコールによる沸騰洗浄を行った。さらに紫外線オゾン洗浄を行った。
【０３６４】
この基板上に、ポリ（３，４−エチレンジオキシチオフェン）−ポリスチレンスルホン酸（Ｂａｙｅｒ製、Ｂａｙｔｒｏｎ  Ｐ  ＣＨ８０００）の懸濁液を、スピンコート法により塗布し、２００℃にて１時間乾燥した。その結果、８０ｎｍの厚みの正孔注入層が製膜された。
【０３６５】
次に、実施例１で取得したアリールアミンポリマー（ＨＴＰ−００１）の０．５ｗｔ％クロロベンゼン溶液をスピンコート法によって塗布し、１６０℃で３時間乾燥した。その結果、アリールアミンポリマー（ＨＴＰ−００１）の２０ｎｍの正孔輸送層が製膜された。
【０３６６】
次に、真空蒸着装置へ設置後、５×１０−４Ｐａ以下になるまで真空ポンプにて排気した。続いて、燐光ドーパント材料であるトリス（２−フェニルピリジン）イリジウム（Ｉｒ（ｐｐｙ）３）とホスト材料である４，４’−ビス（Ｎ−カルバゾリル）ビフェニル（ＣＢＰ）を重量比が１：１１．５になるように蒸着速度０．２５ｎｍ／秒で共蒸着し、３０ｎｍの発光層とした。
【０３６７】
次に、ＢＡｌｑ（ビス（２−メチル−８−キノリノラト）（ｐ−フェニルフェノラト）アルミニウム）を蒸着速度０．３ｎｍ／秒で蒸着し、５ｎｍのエキシトンブロック層とした後、さらにＡｌｑ３（トリス（８−キノリノラト）アルミニウム）を０．３ｎｍ／秒で蒸着し、４５ｎｍの電子輸送層とした。引続き、電子注入層として沸化リチウムを蒸着速度０．０１ｎｍ／秒で０．５ｎｍ蒸着し、さらにアルミニウムを蒸着速度０．２５ｎｍ／秒で１００ｎｍ蒸着して陰極を形成した。窒素雰囲気下、封止用のガラス板をＵＶ硬化樹脂で接着し、評価用の有機ＥＬ素子とした。
【０３６８】
このように作製した素子に２０ｍＡ／ｃｍ２の電流を印加し、駆動電圧および電流効率を測定した。また、初期輝度を２０００ｃｄ／ｍ２とした際の輝度半減寿命を調べた。評価結果を表２７に示した。
【０３６９】
実施例２８（素子の作製と評価）
実施例２７において、アリールアミンポリマー（ＨＴＰ−００１）の代わりに実施例２で合成したアリールアミンポリマー（ＨＴＰ−００２）を用いた他は、実施例２７と同様に素子を作製して発光特性および輝度半減寿命を測定した。評価結果を表２７に示した。
【０３７０】
実施例２９（素子の作製と評価）
実施例２７において、アリールアミンポリマー（ＨＴＰ−００１）の代わりに実施例３で合成したアリールアミンポリマー（ＨＴＰ−００３）を用いた他は、実施例２７と同様に素子を作製して発光特性および輝度半減寿命を測定した。評価結果を表２７に示した。
【０３７１】
実施例３０（素子の作製と評価）
実施例２７において、アリールアミンポリマー（ＨＴＰ−００１）の代わりに実施例４で合成したアリールアミンポリマー（ＨＴＰ−００４）を用いた他は、実施例２７と同様に素子を作製して発光特性および輝度半減寿命を測定した。評価結果を表２７に示した。
【０３７２】
実施例３１（素子の作製と評価）
実施例２７において、アリールアミンポリマー（ＨＴＰ−００１）の代わりに実施例５で合成したアリールアミンポリマー（ＨＴＰ−００５）を用いた他は、実施例２７と同様に素子を作製して発光特性および輝度半減寿命を測定した。評価結果を表２７に示した。
【０３７３】
実施例３２（素子の作製と評価）
実施例２７において、アリールアミンポリマー（ＨＴＰ−００１）の代わりに実施例６で合成したアリールアミンポリマー（ＨＴＰ−００６）を用いた他は、実施例２７と同様に素子を作製して発光特性および輝度半減寿命を測定した。評価結果を表２７に示した。
【０３７４】
実施例３３（素子の作製と評価）
実施例２７において、アリールアミンポリマー（ＨＴＰ−００１）の代わりに実施例７で合成したアリールアミンポリマー（ＨＴＰ−００７）を用いた他は、実施例２７と同様に素子を作製して発光特性および輝度半減寿命を測定した。評価結果を表２７に示した。
【０３７５】
実施例３４（素子の作製と評価）
実施例２７において、アリールアミンポリマー（ＨＴＰ−００１）の代わりに実施例８で合成したアリールアミンポリマー（ＨＴＰ−００８）を用いた他は、実施例２７と同様に素子を作製して発光特性および輝度半減寿命を測定した。評価結果を表２７に示した。
【０３７６】
実施例３５（素子の作製と評価）
実施例２７において、アリールアミンポリマー（ＨＴＰ−００１）の代わりに実施例９で合成したアリールアミンポリマー（ＨＴＰ−００９）を用いた他は、実施例２７と同様に素子を作製して発光特性および輝度半減寿命を測定した。評価結果を表２７に示した。
【０３７７】
実施例３６（素子の作製と評価）
実施例２７において、アリールアミンポリマー（ＨＴＰ−００１）の代わりに実施例１０で合成したアリールアミンポリマー（ＨＴＰ−０１０）を用いた他は、実施例２７と同様に素子を作製して発光特性および輝度半減寿命を測定した。評価結果を表２７に示した。
【０３７８】
実施例３７（素子の作製と評価）
実施例２７において、アリールアミンポリマー（ＨＴＰ−００１）の代わりに実施例１１で合成したアリールアミンポリマー（ＨＴＰ−０１１）を用いた他は、実施例２７と同様に素子を作製して発光特性および輝度半減寿命を測定した。評価結果を表２７に示した。
【０３７９】
実施例３８（素子の作製と評価）
実施例２７において、アリールアミンポリマー（ＨＴＰ−００１）の代わりに実施例１２で合成したアリールアミンポリマー（ＨＴＰ−０１２）を用いた他は、実施例２７と同様に素子を作製して発光特性および輝度半減寿命を測定した。評価結果を表２７に示した。
【０３８０】
実施例３９（素子の作製と評価）
実施例２７において、アリールアミンポリマー（ＨＴＰ−００１）の代わりに実施例１３で合成したアリールアミンポリマー（ＨＴＰ−０１３）を用いた他は、実施例２７と同様に素子を作製して発光特性および輝度半減寿命を測定した。評価結果を表２７に示した。
【０３８１】
実施例４０（素子の作製と評価）
実施例２７において、アリールアミンポリマー（ＨＴＰ−００１）の代わりに実施例１４で合成したアリールアミンポリマー（ＨＴＰ−０１４）を用いた他は、実施例２７と同様に素子を作製して発光特性および輝度半減寿命を測定した。評価結果を表２７に示した。
【０３８２】
実施例４１（素子の作製と評価）
実施例２７において、アリールアミンポリマー（ＨＴＰ−００１）の代わりに実施例１５で合成したアリールアミンポリマー（ＨＴＰ−０１５）を用いた他は、実施例２７と同様に素子を作製して発光特性および輝度半減寿命を測定した。評価結果を表２７に示した。
【０３８３】
実施例４２（素子の作製と評価）
実施例２７において、アリールアミンポリマー（ＨＴＰ−００１）の代わりに実施例１６で合成したアリールアミンポリマー（ＨＴＰ−０１６）を用いた他は、実施例２７と同様に素子を作製して発光特性および輝度半減寿命を測定した。評価結果を表２７に示した。
【０３８４】
実施例４３（素子の作製と評価）
実施例２７において、アリールアミンポリマー（ＨＴＰ−００１）の代わりに実施例１７で合成したアリールアミンポリマー（ＨＴＰ−０１７）を用いた他は、実施例２７と同様に素子を作製して発光特性および輝度半減寿命を測定した。評価結果を表２７に示した。
【０３８５】
実施例４４（素子の作製と評価）
実施例２７において、アリールアミンポリマー（ＨＴＰ−００１）の代わりに実施例１８で合成したアリールアミンポリマー（ＨＴＰ−０１８）を用いた他は、実施例２７と同様に素子を作製して発光特性および輝度半減寿命を測定した。評価結果を表２７に示した。
【０３８６】
実施例４５（素子の作製と評価）
実施例２７において、アリールアミンポリマー（ＨＴＰ−００１）の代わりに実施例１９で合成したアリールアミンポリマー（ＨＴＰ−０１９）を用いた他は、実施例２７と同様に素子を作製して発光特性および輝度半減寿命を測定した。評価結果を表２７に示した。
【０３８７】
実施例４６（素子の作製と評価）
実施例２７において、アリールアミンポリマー（ＨＴＰ−００１）の代わりに実施例２０で合成したアリールアミンポリマー（ＨＴＰ−０２０）を用いた他は、実施例２７と同様に素子を作製して発光特性および輝度半減寿命を測定した。評価結果を表２７に示した。
【０３８８】
実施例４７（素子の作製と評価）
実施例２７において、アリールアミンポリマー（ＨＴＰ−００１）の代わりに実施例２１で合成したアリールアミンポリマー（ＨＴＰ−０２１）を用いた他は、実施例２７と同様に素子を作製して発光特性および輝度半減寿命を測定した。評価結果を表２７に示した。
【０３８９】
実施例４８（素子の作製と評価）
実施例２７において、アリールアミンポリマー（ＨＴＰ−００１）の代わりに実施例２２で合成したアリールアミンポリマー（ＨＴＰ−０２２）を用いた他は、実施例２７と同様に素子を作製して発光特性および輝度半減寿命を測定した。評価結果を表２７に示した。
【０３９０】
実施例４９（素子の作製と評価）
実施例２７において、アリールアミンポリマー（ＨＴＰ−００１）の代わりに実施例２３で合成したアリールアミンポリマー（ＨＴＰ−０２３）を用いた他は、実施例２７と同様に素子を作製して発光特性および輝度半減寿命を測定した。評価結果を表２７に示した。
【０３９１】
実施例５０（素子の作製と評価）
実施例２７において、アリールアミンポリマー（ＨＴＰ−００１）の代わりに実施例２４で合成したアリールアミンポリマー（ＨＴＰ−０２４）を用いた他は、実施例２７と同様に素子を作製して発光特性および輝度半減寿命を測定した。評価結果を表２７に示した。
【０３９２】
実施例５１（素子の作製と評価）
実施例２７において、アリールアミンポリマー（ＨＴＰ−００１）の代わりに実施例２５で合成したアリールアミンポリマー（ＨＴＰ−０２５）を用いた他は、実施例２７と同様に素子を作製して発光特性および輝度半減寿命を測定した。評価結果を表２７に示した。
【０３９３】
実施例５２（素子の作製と評価）
実施例２７において、アリールアミンポリマー（ＨＴＰ−００１）の代わりに実施例２６で合成したアリールアミンポリマー（ＨＴＰ−０２６）を用いた他は、実施例２７と同様に素子を作製して発光特性および輝度半減寿命を測定した。評価結果を表２７に示した。
【０３９４】
比較例２（素子の作製と評価）
実施例２７において、アリールアミンポリマー（ＨＴＰ−００１）の代わりに比較例１で三重項準位を測定したアリールアミンポリマー（ＲＥＦ−００１）を用いた他は、実施例２７と同様に素子を作製して発光特性および輝度半減寿命を測定した。評価結果を表２７に示した。なお、実施例２７〜実施例５２の測定値を比較例２の測定値を１００として規格化して表示した。
【０３９５】
【表２７】
0006520881.tif 000076
【０３９６】
したがって、本発明のアリールアミンポリマーは、輝度が高く、消費電力の少なく、耐久性の高い燐光発光性又は蛍光発光性の有機ＥＬ素子を提供できる。
実施例５３（溶解性の評価）
クロロベンゼン、キシレン、及びトルエンを溶媒として、ＨＴＰ−００１〜０２６、及びＲＥＦ−００１の１ｗｔ％の溶液をそれぞれ室温もしくは５０℃〜１００℃で溶解させて調整し、２５℃１５時間静置後に析出物の有無を目視で確認した。結果を表２８に示した（析出物がない場合を〇、ある場合を×で記載した）。
【０３９７】
【表２８】
0006520881.tif 000077
【産業上の利用可能性】
【０３９８】
本発明のアリールアミンポリマー（１）は、従来公知の高分子系化合物と励起三重項準位が同等以上であり、且つ耐久性も高い。
【０３９９】
そのため、本発明のアリールアミンポリマー（１）を用いれば、寿命に優れる有機ＥＬ素子を提供することが可能となる。したがって、本発明のアリールアミンポリマーは、輝度が高く、消費電力の少ない燐光発光性又は蛍光発光性の有機ＥＬ素子を提供できる。